도 1 은 본 발명 에 따른 고반 응성 폴리 이소부 텐 을 제조 하 기 위한 장치 를 개략 적 으로 나타낸 도면 으로서 , 먼저 , 배관 ( 6 ) 을 통해 공급 된 이소부 텐 을 70 중량 % 이상 포함 하 는 C 4 혼합유 분 은 미 반응 C 4 혼합유 분과 혼합 되 어 이소부 텐 농도 가 약 50 중량 % 로 희석 된 후 중합 반응기 ( 1 ) 로 공급 된다 . 중합 반응 이 완료 되 면 반응물 은 배관 ( 7 ) 을 통해 촉매 수세 장치 ( 2 ) 로 공급 되 어 반응물 중 에 포함 된 삼 불화 붕소 촉매 를 중화 및 세정 과정 을 거쳐 제거 한다 . 촉매 가 제거 된 이소부 텐 중합체 는 배관 ( 8 ) 을 통해 미 반응 C 4 혼합유 분 분리 탑 ( 3 ) 으로 공급 된다 . 상기 분리 탑 ( 3 ) 에서 미 반응 C 4 혼합유 분 이 분리 되 어 배관 ( 9 ) 를 통해 수분 흡착 탑 ( 4 ) 으로 공급 되 고 , 이소부 텐 중합체 는 배관 ( 10 ) 을 통해 제품 정제 공정 으로 이송 된다 . 한편 , 수분 흡착 탑 ( 4 ) 에서 는 미 반응 C 4 혼합유 분 중 과량 포함 된 수분 이 흡착 제거 된 후 배관 ( 11 ) 을 통해 수소 첨가 반응기 ( 5 ) 로 이송 된다 . 상기 수소 첨가 반응기 ( 5 ) 에서 는 미 반응 C 4 혼합유 분 에 수소 를 첨가 시켜 노르말 부 텐 을 n - 부탄 으로 전환 시킨다 . 수소 첨가 반응 이 이루어진 미 반응 C 4 혼합유 분 은 배관 ( 12 ) 을 통해 최초 원료 ( 6 ) 와 혼합 된 후 중합 반응기 ( 1 ) 로 이송 된다 .